ГЕРМЕТИЧНЫЙ КОРПУС С ВХОДНЫМ ОКНОМ ИЗ ЛЕЙКОСАПФИРА

Полезная модель может быть использована при изготовлении герметичного ввода лазерного излучения для управления разрядниками оптическим излучением.
Известно устройство термостатирования передающей телевизионной трубки, размещенной в герметичном корпусе, входное окно передающей телевизионной трубки выполнено из пластины кристалла лейкосапфира. Патент Российской Федерации на изобретение №2115860, МПК: F21V 31/00, 1996 г. Входное окно передающей телевизионной трубки выполнено из пластины кристалла лейкосапфира. Поскольку падающий световой поток параллелен оптической оси кристалла лейкосапфира, из которого выполнено входное окно, а максимальное теплопроводность в таком кристалле перпендикулярна падающему световому потоку, то тепло как бы стекает к наружной границы входного окна.
Известен облучатель, в котором окно выполнено из лейкосапфира. Патент Российской Федерации на полезную модель №5346, МПК: A61N 5/06, 1997 г.
Известен приемник инфракрасного излучения, содержащий герметичный корпус с входным окном, выполненным из лейкосапфира. Патент Российской Федерации на полезную модель №112408, МПК: G01J 5/20, 2012 г. Недостатком данных аналогов является отсутствие одновременного выполнения требований на герметичность, механическую прочность и компактность соединения лейкосапфирового окна с соответствующим изделием.
Известен двухэлектродный разрядник, расположенный в корпусе, в котором катод выполнен из сплава ВНБ-3, содержащего вольфрам 92%, никель 4,5% и окись бора 3,5%,, в корпусе установлено прозрачное окно для ввода луча лазера, анод выполнен с отверстием, а в центре катода из сплава ВНБ-3 сформировано острие. Патент на полезную модель Российской Федерации №119935. МПК: H01J 17/64, 2012 г. Прототип. Недостатком окна разрядника является малая механическая и термическая прочность материала, из которого изготовлено окно для ввода лазерного излучения.
Данная полезная модель устраняет недостатки прототипа.
Техническим результатом полезной модели является повышение механической и термической прочности окна при полной герметичности ввода лазерного излучения.
Технический результат достигается тем, что герметичный корпус с входным окном из лейкосапфира, выполнен из алюмокерамики, а стенка герметичного корпуса через алюминиевую прокладку с двухсторонней отбортовкой соединена по всему периметру с входным окном из лейкосапфира диффузионной сваркой.
Сущность полезной модели поясняется чертежом, на котором схематично представлен вид поперечный разрез стенки герметичного корпуса, где: 1 - стенка корпуса, 2 - алюминиевая прокладка с двухсторонней отбортовкой, 3 - входное окно из лейкосапфира.
-7
Собранное изделие: (корпус, на стенке 1 которого установлена алюминиевая прокладка 2 и входное окно из лейкосапфира 3) помещают в вакуумную камеру. Проводят откачку до давления ≈10 Торр в вакуумной камере. Затем проводят активацию алюминия через окисную пленку на поверхности алюминиевой прокладки 2 путем выдержки изделия при температуре (560-640)°C в течение (60-90) минут без силового усилия.
Затем при осевом силовом усилии (350-450) Н выдерживают изделие при температуре (450-550)°C в течение 30-60 минут. При физическом контакте, происходят диффузионные процессы стенки корпуса 1 из металлокерамики и лейкосапфирового окна 3 с алюминиевой прокладкой 2, как по поверхности алюминиевой прокладкой 2, так и по внутренним поверхностям отбортовок. Затем осуществляют окончательный физический контакт свариваемых поверхностей при силовом воздействии (40-200) Н, при температуре (580-620)°C в течение (40-70) минут. Между поверхностями возникают химические связи по типу Аl-O-Аl (алюмокислородных «мостиков»).